(57)【特許請求の範囲】
【請求項１】
１種または２種以上の式Ｉで表わされる大きなΔｎ値を有する誘電的に正の化合物を包含する第一成分（Ａ）および同時に、１種または２種以上式ＩＩで表わされる化合物を包含する第二成分（Ｂ）を含有することを特徴とする液晶媒体：
【化１】
0005220653.tif 000032
（式中、
Ｒ1は、炭素原子１〜7個を有するｎ−アルキル基またはｎ−アルコキシ基、または炭素原子２〜7個を有するアルケニル基、アルケニルオキシ基またはアルコキシアルキル基であり、
Ｘ１は、Ｆであり、
Ｙ１３およびＹ１５はＦであり、および
Ｙ１１、Ｙ１２、Ｙ１４およびＹ１６はそれぞれ独立してＨまたはＦである）
【化２】
0005220653.tif 000033
（式中、
Ｒ２は、炭素原子１〜7個を有するｎ−アルキル基またはｎ−アルコキシ基、または炭素原子２〜7個を有するアルケニル基、アルケニルオキシ基またはアルコキシアルキル基であり、
Ｘ２は、Ｆであり、および
Ｙ２は、Ｆである）。
【請求項２】
式ＩＩＩで表わされる誘電的に正の化合物を包含する第三成分（Ｃ）をさらに含有することを特徴とする、請求項１に記載の液晶媒体：
【化３】
0005220653.tif 000034
（式中、
Ｒ３1は、請求項１においてＲ１について示されている意味を有し、
Ｙ３１およびＹ３２ は、相互に独立して、ＨまたはＦであり、
Ｚ３１およびＺ３２は、それぞれ相互に独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、
【化４】
0005220653.tif 000035
またはそれらの鏡像基であり、
【化５】
0005220653.tif 000036
Ｘ３は、ＦまたはＣｌであるか、またはそれぞれ炭素原子１〜６個を有するハロゲン化アルキル、ハロゲン化アルケニルまたはハロゲン化アルコキシであり、および
ｎは、０または１である）。
【請求項３】
１種または２種以上の式ＩＶで表わされる化合物を包含する誘電的にニュートラルの成分（Ｄ）をさらに含有することを特徴とする、請求項１または２に記載の液晶媒体：
【化６】
0005220653.tif 000037
（式中、
Ｒ４1およびＲ４２は、それぞれ相互に独立して、請求項１においてＲ１について示されている意味を有し、
Ｚ４１およびＺ４２は、それぞれ相互に独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、ただし、両方が存在する場合、好ましくはこれらの少なくとも１個は単結合である、
【化７】
0005220653.tif 000038
はそれぞれ、請求項２において
【化８】
0005220653.tif 000039
について上記した意味を有し、および
ｍは、０、１または２である。
【請求項４】
１種または２種以上の式Ｉで表される化合物が、式Ｉ−１で表される化合物であることを特徴とする、請求項１〜３のいずれかに記載の液晶媒体：
【化９】
0005220653.tif 000040
式中、Ｒ１およびＸ１は、請求項１に記載の意味を有する。
【請求項５】
成分Ｃが、１種または２種以上の式ＩＩＩ−４、式ＩＩＩ−５および式ＩＩＩ−６の群から選択される化合物を含有することを特徴とする、請求項２に記載の液晶媒体：
【化１０】
0005220653.tif 000041
各式中、Ｒ３１、Ｘ３、Ｙ３１、Ｙ３２およびｎは、請求項２に記載のそれぞれの意味を有する。
【請求項６】
請求項１〜５のいずれかに記載の液晶媒体を含有することを特徴とする液晶ディスプレイ。
【請求項７】
ＴＮモードで動作することを特徴とする、請求項６に記載の液晶ディスプレイ。
【請求項８】
アクティブマトリックスによりアドレスすることを特徴とする、請求項６または７に記載の液晶ディスプレイ。
【請求項９】
請求項１〜５のいずれかに記載の液晶媒体の液晶ディスプレイにおける使用。
【発明の詳細な説明】
【技術分野】
【０００１】
本発明は、液晶媒体およびこれらの媒体の液晶ディスプレイにおける使用、ならびにこれらの媒体を含有するＬＣＤ、特にＴＮモードのディスプレイ、特にアクティブマトリックスにより駆動されるディスプレイに関する。
【背景技術】
【０００２】
（解決されるべき課題および技術水準）
液晶ディスプレイ（ＬＣＤ）は、情報の表示に広く用いられている。これらは、直視型ディスプレイに、またプロジェクション型ディスプレイに使用される。多分、最も広く使用されている電気光学モードは、依然としてねじれネマティック（ＴＮ）−モードである。このモード以外に、その他のモードも使用されているか、または研究されている。これらの中で広く使用されている効果は、例えばスーパーツィストネマティック（ＳＴＮ）−効果（この効果は、直接駆動型ディスプレイに使用される）および電気制御複屈折（ＥＣＢ）−効果（この効果はまた、垂直配向ネマティック（ＶＡＮ）−モードとも称され、アクティブマトリックス駆動ディスプレイ（ＡＭＤ）に使用される）、およびそれらの改良型である。ＴＮモードは、直接駆動ディスプレイおよび特にＡＭＤの両方で有益に使用される。
【０００３】
ＬＣＤに期待される電気光学モードは、光学的に補償されたベント（ＯＣＢ）モードである。このモードは、コントラストに対して好ましい低い視野角依存性を有する。さらにまた、このモードの応答時間は短い。
これらのモード以外に（これらは全部が基板に対して、すなわち各液晶層に対して実質的に垂直である電場を使用する）、基板に対して、すなわち各液晶層に対して実質的に平行である電場を使用する電気光学モード、例えばインプレーンスイッチング（ＩＰＳ）−モード（これは、例えばＤＥ４０００４５１およびＥＰ０５８８５６８に記載されている）が存在する。
【０００４】
ＴＮ−ＡＭＤの場合、優れた抵抗性を備えた液晶が要求される。小さいセル間隙を有する直視型ＴＮ−ＡＭＤの場合、および非常に小さいセル間隙を有する反射型ＴＮ−ＡＭＤの場合、グーチおよびタリイの第一次光透過率極小値で動作する約４〜５μｍのセル間隙を有する通常の直視型ＴＮ−ＡＭＤの液晶媒体に比較して、大きい複屈折率を有する液晶媒体が要求される。特に、アクティブマトリックスとして多結晶ケイ素を用いるモデムＴＦＴ駆動ディスプレイの場合、高められた△ｎを有する媒体が要求される。
【０００５】
式Ｉで表わされる化合物を含有する液晶媒体はＤＥ１９５２９１０６から公知である。しかしながら、これらの媒体は、小さい複屈折率を有することを特徴とし、またむしろ高いしきい値電圧を有する。末端Ｃｌ原子を有する式ＩＩで表わされる化合物を含有する液晶媒体は、Ｕ．Ｓ．Ｐ．５，３２８，６４４から公知である。しかしながら、これらの媒体は大きい複屈折率を有することを特徴とするものである。
類似の媒体は、ＪＰ０６−２６４０５９（Ａ）に記載されている。
【０００６】
従って、小さいセル間隙を有するＴＮ−ＡＭＤ用の広いネマティック相範囲、低い粘度、特に低い回転粘度、使用される表示モードに従い適当な光学異方性△ｎ値、特に適当に大きい△ｎ値を有する液晶媒体に対する多大の要求が存在している。
【発明の概要】
【発明が解決しようとする課題】
【０００７】
本発明の課題は、従来技術の材料の欠点を有していないか、または有していても小さい程度である、ＴＮ−ＡＭＤに特に有用な適当な△ｎ値を有する液晶媒体を見出すことにあった。  
【課題を解決するための手段】
【０００８】
ここに、本発明による少なくとも２種の成分を使用する改良された液晶媒体を提供することによって、この課題を実現することができることが見出された。  従って、本発明は、下記式Ｉで表わされる大きい△ｎ値を有する誘電的に正の化合物を包含する第一の誘電的に正の液晶成分（成分Ａと称する）および同時に、１種または２種以上の式ＩＩで表わされる化合物を包含する第二の誘電的に正の成分（成分Ｂと称する）を含有することを特徴とする液晶媒体を提供する：
【０００９】
【化１】
0005220653.tif 000002
【００１０】
（式中、
Ｒ1は、炭素原子１〜7個を有するｎ−アルキル基またはｎ−アルコキシ基、または炭素原子２〜7個を有するアルケニル基、アルケニルオキシ基またはアルコキシアルキル基であり、
Ｘ１は、Ｆ、Ｃｌ、ＣＦ３、ＯＣＦ３またはＯＣＦ２Ｈであり、特にＦ、またはＣｌ、更にはＦであり、および
Ｙ１１、Ｙ１２、Ｙ１３、Ｙ１４、Ｙ１５およびＹ１６中の１個は、Ｆであり、およびその他の少なくとも１つはＨまたはＦである）
【００１１】
【化２】
0005220653.tif 000003
【００１２】
（式中、
Ｒ２は、炭素原子１〜7個、好ましくは２〜５個を有するｎ−アルキル基またはｎ−アルコキシ基、または炭素原子２〜7個を有するアルケニル基、アルケニルオキシ基またはアルコキシアルキル基であり、
Ｘ２は、Ｆ、Ｃｌ、ＣＦ３、ＯＣＦ３またはＯＣＦ２Ｈであり、好ましくはＦまたはＣｌ、またはＦであり、および
Ｙ２は、ＨまたはＦ、好ましくはＦである）。
【００１３】
好適態様において、本発明による液晶媒体は、式ＩＩＩで表わされる誘電的に正の化合物を包含する誘電的に正の成分（成分Ｃと称する）をさらに含有する：
【化３】
0005220653.tif 000004
（式中、
Ｒ３1は、上記式ＩにおいてＲ１について示されている意味を有し、
Ｙ３１およびＹ３２ は、相互に独立して、ＨまたはＦであり、
Ｚ３１およびＺ３２は、それぞれ相互に独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、両者が存在する場合は、好ましくはそれらの１つは単結合であり、両者が存在する場合は好ましくはそれらの１つは単結合であり、
【００１４】
【化４】
0005220653.tif 000005
またはそれらの鏡像基であり、
【化５】
0005220653.tif 000006
【００１５】
Ｘ３は、ＦまたはＣｌであるか、またはそれぞれ炭素原子１〜６個を有するハロゲン化アルキル、ハロゲン化アルケニルまたはハロゲン化アルコキシであり、好ましくはＦ、Ｃｌ、ＯＣＦ３またはＯＣＦ２Ｈであり、および
ｎは、０または１であり、好ましくは、
Ｚ３１およびＺ３２は、それぞれ相互に独立して、−ＣＨ２ＣＨ２−、−ＣＯＯ−、トランス−ＣＨ＝ＣＨ−、−ＣＦ２Ｏ−または単結合であり、ただし両方が存在する場合、好ましくはこれらの少なくとも一方は単結合であり、
および／または好ましくは、
【００１６】
【化６】
0005220653.tif 000007
【００１７】
さらにもう一つの好適態様において、本発明による液晶媒体は、式ＩＶで表わされる誘電的にニュートラルの化合物を包含する誘電的にニュートラルの成分（成分Ｄと称する）をさらに含有する：
【化７】
0005220653.tif 000008
【００１８】
式中、
Ｒ４1およびＲ４２は、それぞれ相互に独立して、上記式ＩにおいてＲ１について示されている意味を有し、
Ｚ４１およびＺ４２は、それぞれ相互に独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、ただし、両方が存在する場合、好ましくはこれらの少なくとも１個は単結合であり、
【００１９】
【化８】
0005220653.tif 000009
について上記した意味を有し、および
ｍは、０、１または２である。
【００２０】
好ましくは、本発明による液晶媒体は、好ましくは主として、最も好ましくは完全に、１種または２種以上の式Ｉで表わされる化合物を含有する成分Ａを含有する。
本出願において、全体におよぶものとして、包含するという用語は組成物の概念から、例えば、媒体または成分が問題の化合物（１種または２種以上）を、１０％またはそれ以上、最も好ましくは２０％またはそれ以上の濃度で含有することを意味する。
【００２１】
この点に関して、主として含有するという用語は、問題の１種または２種以上化合物または成分を、８０％またはそれ以上、好ましくは９０％またはそれ以上最も好ましくは、９５％またはそれ以上の濃度で含有することを意味する。
完全に成るとは、９８％以上、好ましくは９９％以上、最も好ましくは１００％含有することを意味する。
式Ｉで表わされる化合物は、下記付属式Ｉ−１〜Ｉ−３の群から選択すると好ましい：
【００２２】
【化９】
0005220653.tif 000010
式中、Ｒ１およびＸ１は、請求項１に記載の意味を有する。
【００２３】
下記付属式Ｉ−１ａ、Ｉ−１ｂ、Ｉ−２ａおよびＩ−２ｂの群から選択される化合物を含有する媒体は、特に好ましい：
【化１０】
0005220653.tif 000011
ここでＲ１は、上記式Ｉで与えられる意味を有する。
【００２４】
好適態様において、本発明による液晶媒体は、式ＩＩで表わされる化合物から主としてなる、最も好ましくは完全になる成分Ｂを含有する。
式ＩＩで表わされる化合物は、付属式ＩＩ−１〜ＩＩ−７の群から選択すると好ましい：
【化１１】
0005220653.tif 000012
各式中、Ｒ２およびＹ２は、上記式ＩＩについて示されている意味をそれぞれ有する。
【００２５】
式ＩＩ−１ａ、ＩＩ−１ｂ、ＩＩ−６ａおよびＩＩ−６ｂの群から選択される化合物を含有する媒体は、特に好ましい。
【化１２】
0005220653.tif 000013
各式中、Ｒ２は、上記式ＩＩについて示されている意味を有する。
【００２６】
もう一つの好適態様において、液晶媒体は、上記のとおりの式ＩＩＩで表わされる化合物から好ましくは主としてなる、最も好ましくは完全になる誘電的に正の液晶成分（成分Ｃ）を含有する。
【００２７】
式ＩＩＩで表わされる化合物は、下記式ＩＩＩ−１〜ＩＩＩ−１２の群から選択すると好ましい：
【化１３】
0005220653.tif 000014
【００２８】
【化１４】
0005220653.tif 000015
【００２９】
各式中、
Ｒ３１は、上記式ＩＩＩについて示されている意味を有し、
Ｙ３１およびＹ３２は、相互に独立して、ＨまたはＦであり、
Ｘ３は、上記式ＩＩＩについて示されている意味を有し、好ましくはＦ、
ＯＣＦ３またはＯＣＦ２Ｈであり、および
ｎは、０または１である。
この成分Ｃは、成分Ｂ以外に、存在させることができ、好ましくは存在させる。
【００３０】
付属式ＩＩＩ−１ａ〜ＩＩＩ−ｈおよびＩＩＩ−２〜ＩＩＩ−１０の群から選択される化合物を含有する媒体は、特に好ましい。
【００３１】
【化１５】
0005220653.tif 000016
【００３２】
【化１６】
0005220653.tif 000017
【００３３】
【化１７】
0005220653.tif 000018
【００３４】
【化１８】
0005220653.tif 000019
【００３５】
各式中、パラメーターは、上記式ＩＩＩについて示されている意味を有する。
もう一つの好適態様において、液晶媒体は上記のとおりの式ＩＶで表わされる化合物から、好ましくは主としてなる、最も好ましくは完全になる誘電的にニュートラルの成分（成分Ｄ）を含有する。
式ＩＶで表わされる化合物は好ましくは下記式ＩＶ−１〜ＩＶ−４の群から選択する：
【００３６】
【化１９】
0005220653.tif 000020
【００３７】
各式中、Ｒ４１、Ｒ４２およびｍは、上記式ＩＶについて示されている意味をそれぞれ有し、およびＹ４は、ＨまたはＦである。
最も好ましい媒体は、付属式Ｉ−１〜Ｉ−３の群から選択される式Ｉで表わされる化合物を含有する。これらの中で、付属式Ｉ−１ａ、Ｉ−１ｂ、Ｉ−２ａ、Ｉ−２ｂ、Ｉ−３ａおよびＩ−３ｂにおいて、Ｒ１が上記式Ｉについて示されている意味を有し、好ましくは炭素原子１〜５個を有するｎ−アルキルまたは炭素原子１〜４個を有するｎ−アルコキシ、または炭素原子２〜５個を有するＩ−Ｅ−アルケニルである化合物は、最も好適である。
【００３８】
最も好ましい媒体は、式Ｉ−１ａ、Ｉ−１ｂおよびＩ−２ａの群から、特に好ましくは式Ｉ−１ａおよびＩ−２ａの群なら選択される化合物を含有する。
式ＩＩＩ−４ａ〜ＩＩＩ−４ｄおよびＩＩ１−５ａ〜ＩＩＩ−５ｃの群から選択される化合物、好ましくは１種または２種以上の式ＩＩＩ−４ａ〜ＩＩＩ−４ｄの群から選択される化合物および１種または２種以上の式ＩＩＩ−５ａ〜ＩＩＩ−５ｃの群から選択される化合物を含有する媒体は好ましい：
【００３９】
【化２０】
0005220653.tif 000021
ここでＲ３１は、上記式ＩＩＩ−４で与えられる意味である。
【００４０】
成分Ａは、総混合物の１〜５５％、好ましくは３〜４０％、最も好ましくは５〜３０％の濃度で使用する。
成分Ｂは、総混合物の１〜４５％、好ましくは３〜３５％、最も好ましくは５〜２５％の濃度で使用する。
成分Ｃは、総混合物の０〜８５％、好ましくは２０〜８０％、最も好ましくは４０〜７５％の濃度で使用する。
成分Ｄは、総混合物の０〜３５％、好ましくは１〜２５％、最も好ましくは１１〜１９％の濃度で使用する。
【００４１】
場合により、本発明の媒体は、その物理的性質を調節するために追加の液晶成分を含有することができる。これらの追加の成分は、特に本発明の液晶媒体の相範囲、光学異方性および動作電圧の調節に使用される。このような化合物は当業者に知られている。本発明による媒体中のそれらの濃度は、好ましくは０％〜３０％、さらに好ましくは０％〜２０％、最も好ましくは０％〜１５％である。
好ましくは、液晶媒体は、成分Ａ、Ｂ、ＣおよびＤを全体として、５０％〜１００％、さらに好ましくは７０％〜１００％、最も好ましくは８０％〜１００％、特に９０％〜１００％の割合で含有し、これらの成分Ａ、Ｂ、ＣおよびＤは好ましくは１種または２種以上のそれぞれ式Ｉ、ＩＩ、ＩＩＩおよびＩＶで表わされる化合物から主としてなり、最も好ましくは完全になる。
【００４２】
本発明による液晶媒体の特徴は、８０℃以上、好ましくは９０℃またはそれ以上、特に好ましくは１００℃またはそれ以上、特に１１０℃またはそれ以上の透明点を有することにある。
本発明による液晶媒体のΔｎは、０．１２またはそれ以上、好ましくは０．１３〜０．２５の範囲、さらに好ましくは０．１４〜０．２２の範囲、最も好ましくは０．１４〜０．２０の範囲、特に０．１４５〜０．１７０の範囲にある。
本発明による液晶媒体の誘電異方性（Δε）は、１ｋＨｚおよび２０℃において、好ましくは６またはそれ以上、さらに好ましくは９またはそれ以上、最も好ましくは１０またはそれ以上、特に１２またはそれ以上である。
【００４３】
本発明による液晶媒体のしきい値電圧（Ｖ１０）は、５０Ｈｚおよび２０℃において、好ましくは２．０Ｖまたはそれ以下、さらに好ましくは１．７Ｖまたはそれ以下、最も好ましくは１．６Ｖまたはそれ以下、特に１．５Ｖまたはそれ以下である。１．２〜１．６の範囲が好ましく、１．３〜１．５Ｖの範囲は最も好ましい。
好ましくは、本発明の媒体のネマティック相は、少なくとも−２０℃から７０℃まで、さらに好ましくは−３０℃から８０℃まで、最も好ましくは少なくとも−４０℃から８０℃まで拡大されており、このことは低限が下方で切られており、他方上限が抑えられていることを、少なくとも意味する。
【００４４】
本発明において、誘電的に正である化合物の用語は、△ε＞１．５を有する化合物を表わし、誘電的にニュートラルである化合物の用語は、−１．５≦△ε≦１．５を有する化合物を表わし、および誘電伝的に負である化合物の用語は、△ε＜−１．５を有する化合物を表わす。同じことが成分についても適用される。△εは１ｋＨｚ、２０℃値で決定される。化合物の誘電異方性は、ネマティックホスト混合物中の各化合物の１０％溶液の結果から決定する。これらの試験混合物の容量は、ホメオトロピック配向を有するセルおよび平行配向を有するセルの両方で測定する。両タイプのセル間隙は、約１０μｍである。印加電圧は、１ｋＨｚの周波数および代表的に０．５Ｖ〜１．０Ｖの二乗平均の平方根値を有する矩形波である。しかしながら、各試験混合物の容量しきい値以下であるように常に選択する。
【００４５】
ホスト混合物としては、誘電的に正の化合物についてはＺＬＩ−４７９２を、また誘電的に負の化合物についてはＺＬＩ−３０８６をそれぞれ使用する。これらは両方ともにＭｅｒｃｋ，ＫＧａＡ，Ｇｅｒｍａｎｙからのものである。化合物の誘電誘電率は、注目の化合物を添加した際のホスト混合物の各数値の変化から決定し、注目の化合物の濃度が１００％である場合に外挿する。
２０℃の測定温度でネマティック相を有する成分は、このように測定し、その他全部は化合物と同様に処理する。
【００４６】
しきい値電圧の用語は、本明細書において両方ともに別段の記載がないかぎり、光学的しきい値を意味し、１０％相対コントラスト（Ｖ１０）について示されており、また飽和電圧は光学飽和を意味し、別段の記載がない限り９０％相対コントラストについて示されている。容量しきい値電圧（ＶＯ、これはまた、フレデリックス（Ｆｒｅｅｄｅｒｉｃｋｓｚ）−しきい値ＶＦｒと称される）は、明示されている場合にのみ使用される。
本明細書に記載のパラメーターの範囲は全部が、別段の記載がないかぎり、制限値を包含するものとする。
【００４７】
本明細書全体にわたり、別段の記載がないかぎり、全部の濃度は質量パーセントで示されており、全部の温度はセンチグレード度（摂氏度）で示されており、また温度差は全部がセンチグレード度で示されている。全部の物理学的性質は、“Ｍｅｒｃｋ  Ｌｉｑｕｉｄ  Ｃｒｙｓｔａｌｓ，Ｐｈｙｓｉｃａｌ  Ｐｒｏｐｅｒｔｉｅｓ  ｏｆ  Ｌｉｑｕｉｄ  Ｃｒｙｓｔａｌｓ”，Ｓｔａｔｕｓ  Ｎｏｖ．１９９７，Ｍｅｒｃｋ  ＫＧａＡ，Ｇｅｒｍａｎｙに従い測定し、別段の記載がないかぎり、２０℃の温度について示されている。光学異方性（△ｎ）は、５８９．３ｎｍの波長で測定する。誘電異方性（△ε）は、１ｋＨｚの周波数で測定する。しきい値電圧、ならびに全部のその他の電気光学的性質は、Ｍｅｒｃｋ  ＫＧａＡ，Ｇｅｒｍａｎｙで製造された試験セルを用いて測定する。△εを測定するための試験セルは、２２μｍのセル間隙を有していた。電極は、１．１３ｃｍ２のセル間隙およびガード環を有する円形ＩＴＯ電極であった。配向膜は、ホメオトロピック配向（ε‖）の場合はレシチンであり、また平行配向（ε⊥）の場合は日本合成ゴムからのポリイミドＡＬ−１０５４であった。容量は、０．３Ｖｒｍｓの電圧を有する正弦波を用いる周波数応答分析器ソラトロン（Ｓｏｌａｔｒｏｎ）１２６０で測定した。電気光学的測定に使用された光は、白色光であった。使用された設定装置は、Ｏｔｓｕｋａ，日本国の市販装置であった。特性電圧は、垂直観察下に測定した。しきい値（Ｖ１０）−中間調（ｍｉｄ  ｇｒａｙ）（Ｖ５０）−および飽和（Ｖ９０）電圧は、それぞれ１０％、５０％および９０％相対コントラストについて測定されている。
【００４８】
本発明による液晶媒体は、追加の添加剤およびカイラルドープ剤を慣用の濃度で含有することができる。これらの追加の成分の総合濃度は、総混合物に基づき０％〜１０％、好ましくは０．１％〜６％の範囲である。使用される各化合物の濃度はそれぞれ、好ましくは０．１〜３％の範囲である。これらのおよび同様の添加剤の濃度は、本発明の液晶媒体の液晶成分および化合物の濃度の数値および範囲には考慮されない。
【００４９】
本発明による液晶媒体は、数種の化合物、好ましくは６〜４０種、さらに好ましくは８〜３０種、最も好ましくは１０〜２０種の化合物からなる。これらの化合物は、慣用の方法で混合する。一般に、少ない方の量で使用する化合物の所望量を、多い方の量で使用する化合物に溶解させる。温度を，高い方の濃度で使用される化合物の透明点以上である場合、溶解プロセスの完了を特に容易に見ることができる。しかしながら、別の慣用の方法、例えばいわゆる予備混合物を用いて（この方法は化合物の同族化合物、または共融混合物であることができる）またはいわゆるマルチボトル系を用いて（この場合、その構成成分は、混合物それら自体で使用する用意ができている）、媒体を製造することができる。
【００５０】
適当な添加剤を添加することによって、本発明による液晶媒体は、これらが、例えばＴＮ−、ＴＮ−ＡＭＤ、ＥＣＢ−またはＶＡＮ−ＡＭＤ  ＩＰＳおよびＯＣＢ  ＬＣＤ、およびまた複合系、例えばＰＤＬＣ−ＬＣＤ、特にＨＰＤＬＣなどの全部の公知の形式の液晶ディスプレイに有用であるように改変させることができる。
融点Ｔ（Ｃ，Ｎ）、スメクティック（Ｓ）からネマティック（Ｎ）相への転移Ｔ（Ｓ，Ｎ）および液晶の透明点Ｔ（Ｎ，Ｉ）は、センチグレード度で示されている。
【００５１】
本特許出願書および特に下記例において、液晶化合物の構造は頭文字とも称される略語で示されている。この略語の相当する構造への変換は、下記の二つの表ＡおよびＢに従い行う。基ＣｎＨ２ｎ＋１およびＣｍＨ２ｍ＋１は全部が、それぞれｎ個またはｍ個の炭素原子を有する直鎖状アルキル基である。表Ｂのコードは自明である。表Ａにおいて、基本構造に関わる頭文字のみが示されている。各化合物は、この基本構造に関わる頭文字の後に、ハイフンで分離して、置換基Ｒ１、Ｒ２、Ｌ１ およびＬ２ に関するコードが示されている：
【００５２】
【表１】
0005220653.tif 000022
【００５３】
表Ａ：
【化２１】
0005220653.tif 000023
【００５４】
【化２２】
0005220653.tif 000024
【００５５】
【化２３】
0005220653.tif 000025
【００５６】
【化２４】
0005220653.tif 000026
【００５７】
本発明による液晶媒体は、好ましくは下記成分を含有する：
−９種またはそれ以上の、好ましくは１１種またはそれ以上の表ＡおよびＢの化合物群から選択される化合物、および／または
−４種またはそれ以上の、好ましくは５種またはそれ以上の表Ａの化合物群から選択される化合物、および／または
−５種またはそれ以上の、好ましくは８種またはそれ以上の表Ａの化合物群から選択される化合物。
【発明を実施するための形態】
【００５８】
例
下記に示されている例は、本発明を制限することなく説明するものである。
しかしながら、化合物の物理学的データは特に、この範囲の性質を得ることができることを当業者に説明するものである。特に、好ましく達成することができる種々の性質の組合せは、充分に規定されている。
【００５９】
例  １
下記表に示されている組成および性質を有する液晶混合物を実現する：
表１
【表２】
0005220653.tif 000027
【００６０】
例  ２
下記表に示されている組成および性質を有する液晶混合物を実現する：
表２
【表３】
0005220653.tif 000028
【００６１】
例  ３
下記表に示されている組成および性質を有する液晶混合物を実現する：
表３
【表４】
0005220653.tif 000029
【００６２】
この混合物の電圧保持率は、それ自体で、また紫外線安定剤（Ｔｉｎｕｖｉｎ）を添加して、相違する時間のキセノン灯からの紫外線照射後、２０℃の温度においてＴＮ試験セルで測定した。これらの結果を、下表に示す。
表４
【表５】
0005220653.tif 000030
【００６３】
例  ４
下記表に示されている組成および性質を有する液晶混合物を実現する：
表５
【表６】
0005220653.tif 000031
【００６４】
例３と同様に、この混合物の電圧保持率を、それ自体で、また紫外線安定剤を添加して、相違する時間の紫外線照射後、２０℃の温度においてＴＮ試験セルで測定した。これらの結果をまた、表４に示す。